(57)【要約】【課題】面が赤外線を吸収し、可視光線を透過するアクリル建造ブロックを開示する。【解決手段】各面は、赤外線吸収フタロシアニン化合物を含有する有効量の赤外線吸収剤を含む。本ブロックは、可視光線の透過を大きく減少させることなく該アクリルブロックを通過する赤外線を遮蔽するのが望ましい用途に使用することができる。【選択図】なし【特許請求の範囲】
【請求項１】
一組の面を有する胴体を備えるアクリル建造ブロックであって、
前記一組の面はこれらの面に垂直な複数の側辺によって結合しており、前記面及び側辺の夫々は内表面及び外表面を有し、前記面及び側辺は内部チャンバーを画定し、
前記一組の面の夫々はアクリル樹脂及び有効量の赤外線吸収剤を含み、
前記赤外線吸収剤は以下の構造式で表される赤外線吸収フタロシアニン化合物を含む
アクリル建造ブロック。
【化１】
2005194530.tif 000007
（式中、Ｚ1〜Ｚ16は各々独立にＳＲ1、ＯＲ2、水素原子、ハロゲン原子、又はＮＨＹを表す。ここでＹは独立に、１〜４個の炭素原子をもつ１〜３個のアルキル基、１〜４個の炭素原子をもつ１〜２個のアルコキシ基、１〜８個の炭素原子をもつ１〜２個のアルコキシカルボニル基、及び１〜５個のハロゲン原子よりなる群から選択される１個又は複数個の置換基を有することができるフェニル基、或いは１〜８個の炭素原子をもつアルキル基を表す。Ｒ1及びＲ2は独立に１〜４個の炭素原子をもつ１〜３個のアルキル基、１〜４個の炭素原子をもつ１〜２個のアルコキシ基、１〜４個の炭素原子をもつ１〜２個のアルコキシカルボニル基、１〜８個の炭素原子をもつ１〜２個のアルコキシカルボニル基、及び１〜５個のハロゲン原子よりなる群から選択される１個又は複数個の置換基を有することができるフェニル基、或いは１〜２０個の炭素原子をもつアルキル基を表す。Ｍは金属、金属酸化物、金属ハライド又は二つの水素原子を表す。ただし、Ｚ1〜Ｚ16の少なくとも１個はＮＨＹである。）
【請求項２】
Ｚ1〜Ｚ16の少なくとも４個がフッ素である請求項１に記載のアクリル建造ブロック。
【請求項３】
ＭはＶＯであり、Ｚ1〜Ｚ16の４〜８個はＣ6Ｈ5ＮＨであり、Ｚ1〜Ｚ16の残りの８〜１２個はフッ素である請求項１に記載のアクリル建造ブロック。
【請求項４】
赤外吸収フタロシアニン化合物がＣＡＳ番号１８９３２６−１６−７である請求項１に記載のアクリル建造ブロック。
【請求項５】
側辺が四つあり、各面は正方形である請求項１に記載のアクリル建造ブロック。
【請求項６】
赤外吸収剤がカーボンブラックを更に含有する請求項１に記載のアクリル建造ブロック。
【発明の詳細な説明】
【技術分野】
【０００１】
この出願は、２００３年１２月３１日出願の米国仮出願第６０／５３３，５４１号の米国特許法１１９条（ｅ）に基づく利益を主張する。
本発明はアクリル建造ブロックに関する。とりわけ、本発明は面が赤外線を吸収し、可視光線を透過するアクリル建造ブロックに関する。
【背景技術】
【０００２】
建築用ブロックとしても知られる建造ブロックは、光を建物、部屋又は仕事場へ取り入れて魅力的で装飾的な内装又は外装の壁模様を提供する。別の形状も可能であるが、上記ブロックは典型的には４側面によって結合された一組の半透明又は透明の面又は窓をもつことで中空体を形成する長方形のブロックである。
【０００３】
【特許文献１】米国特許第４，８９１，９２５号明細書
【特許文献２】米国特許第５，０３３，２４５号明細書
【特許文献３】米国特許第５，０３８，５４２号明細書
【特許文献４】米国特許第５，８３６，１２５号明細書
【特許文献５】米国特許第５，７７８，６２０号明細書
【特許文献６】米国特許第６，２６０，３１７号明細書
【特許文献７】米国特許第６，３９３，７９０号明細書
【特許文献８】米国特許第５，７１２，３３２号明細書
【特許文献９】米国特許第６，０６９，２４４号明細書
【特許文献１０】米国特許公開第２００３／０２３４９９５号明細書
【特許文献１１】日本国出願公開第２００２−８２２１９３号公報
【発明の開示】
【発明が解決しようとする課題】
【０００４】
アクリル建築ブロックは住宅及び商業用ビルにおいて幅広く使用されている。前記ブロックはガラスブロックよりも７５％軽く、ガラスブロックでは必要な高価な支持枠及び固定を省くことができる。それ故、とりわけ支持枠が複雑かつ高価となる階上や伽藍天井の用途において、施工者はガラスブロックのような形状上及び寸法上の制約から免れる。更に、アクリル樹脂は所望の形状に成形することができ、優れた強度、透明性及び耐候性を有し得るため、建築材料として望ましい。
【０００５】
しかしながら、アクリル樹脂は太陽光中の赤外放射に対して高い透過率をも有しているためブロックの反対側（すなわち太陽から遠いブロックの側）の空間温度が上昇する。例えば天井用途のようないくつかの場合には、可視放射の透過を大きく減少することなく、アクリル建造ブロックを通過する赤外放射を遮蔽することが望ましい。そうすることで、ブロックは半透明又は透明のままで可視光を通過させ続けるが、ブロックの反対側の空間は太陽の赤外放射によって熱せられない。
【０００６】
太陽からの放射エネルギーはしばしば近紫外線、可視光線及び近赤外線の三つの領域にグループ分けされる。これらの領域は合わせて約２９０ｎｍ〜約５０００ｎｍの波長の範囲にわたる。近紫外線は約３００ｎｍ〜約４００ｎｍの領域、可視光線（すなわち「白色光」）は約４００ｎｍ〜約７００ｎｍの領域、そして近赤外線は約７００ｎｍ〜約５０００ｎｍの領域を含むと一般に考えられている。地球の表面に達する太陽放射線の約５３％は近赤外領域にあり、この赤外線の約２／３は７００ｎｍ〜１３００ｎｍの範囲にある。従って、ブロックの反対側の建物、部屋又は仕事場への可視光線の透過に実質的に影響を及ぼすことなく、赤外線、とりわけ７００ｎｍ〜１３００ｎｍの範囲の赤外線を吸収するアクリル建造ブロックが必要である。
【課題を解決するための手段】
【０００７】
本発明は、一組の面を有する胴体を備えるアクリル建造ブロックであり、前記一組の面はこれらの面に垂直な複数の側辺によって結合しており、前記面及び側辺の夫々は内表面及び外表面を有し、前記面及び側辺は内部チャンバーを画定し；前記一組の面の夫々はアクリル樹脂及び有効量の赤外線吸収剤を含み；前記赤外線吸収剤は以下の構造式１で表される赤外線吸収フタロシアニン化合物を含む。一実施形態において、Ｚ1〜Ｚ16の少なくとも４個はフッ素である。別の一実施形態において、ＭはＶＯであり、Ｚ1〜Ｚ16の４〜８個はＣ6Ｈ5ＮＨであり、Ｚ1〜Ｚ16の残りの８〜１２個はフッ素である。更に別の一実施形態において、側辺は四つあり、各面は正方形である。
【発明を実施するための最良の形態】
【０００８】
アクリル建造ブロック
アクリル建造ブロックは複数の側辺によって結合された一組の面を有する胴体を備える。側辺は面に垂直である。各々の面及び側辺は内表面及び外表面を有する。これらの面及び側辺が合わさって内部チャンバーを画定する。必ずしもそうとは限らないが、建造ブロックは典型的には四つの側辺によって結合した一組の面を備える長方形のブロックである。より典型的にはこの四側辺は等しく、各面は正方形である。しかしながら、アクリル建造ブロックは、例えば長方形のような正方形以外の形状、例えば六角形のような四側辺をもつ形状以外の形状、又は１以上の曲線状の側辺をもつ形状に構成することができる。
【０００９】
典型的にはアクリル建造ブロックは中空体の両半分として、より典型的には相等しい中空体の両半分としてアクリル樹脂から成形する。これらは溶接されて永久的に一緒になり継ぎ目を形成する。出来上がったブロックは中空の内部又はチャンバーを有する完全に囲われたユニットである。本発明のこのアクリル建造ブロックが製造され得る寸法や形状には制限はないが、種々の大きさ、例えば一辺が６インチ（１５．２４ｃｍ）、８インチ（２０．３２ｃｍ）、又は９インチ（２２．８６ｃｍ）の正方形で、厚さが例えば約２インチ（５．０８ｃｍ）又は約３インチ（７．６２ｃｍ）の建造ブロックが商業的に入手可能である。３辺が直線で１辺が曲線のブロックも製造される。面は典型的には約１／８インチ（約０．１２５インチ）〜約３／８インチ（約０．３７５インチ）の厚さであり、例えば０．１６５インチである。
【００１０】
アクリル建造ブロックは透明又は半透明であり、一方又は両方の面に表面模様を有することができる。半透明ブロックは白色光を透過するが、プライバシーは保護する。ブロックの外表面は平滑にすることができ、又はブロックを別のブロックに結合するための適当な機構を有していてもよい。例えば、カールソン（Carlson）の米国特許第４，８９１，９２５号、クリネ（Kline)の米国特許第５，０３３，２４５号及び５，０３８，５４２号、レジナ（Regina）の米国特許第５，８３６，１２５号、そしてフィッシャー（Fisher）の米国特許第５，７７８，６２０号、６，２６０，３１７号及び６，３９３，７９０号にアクリル建造ブロックが開示されており、これらの全開示を本明細書に援用する。
【００１１】
ブロックは、アクリル酸、メタクリル酸、或いはこれらのエステル、例えばメタクリル酸メチル、アクリル酸メチル、メタクリル酸エチル、アクリル酸エチル、メタクリル酸ブチル、及び／又はアクリル酸ブチルの重合又は共重合によって製造した熱可塑性合成ポリマー又はコポリマーであるアクリル樹脂を含む。典型的には、アクリル建造ブロックで使用するアクリル樹脂は主として又は完全にメタクリル酸メチルから製造する。上記樹脂は当業者に良く知られており、例えば米国ペンシルバニア州フィラデルフィアに所在のアトフィナ・ケミカルズ（Atofina  Chemicals）社よりＰＬＥＸＩＧＬＡＳ（登録商標）アクリル樹脂の下に商業的に入手可能である。有用なＰＬＥＸＩＧＬＡＳ（登録商標）アクリル樹脂には、例えばアクリル樹脂ＭＩ−７、ＨＦＩ−７、ＳＧ−１０、ＳＧ−７、ＤＲ−１０１及びＨＦＩ−１０−１０１が挙げられる。これらのアクリル樹脂は高い耐衝撃性及び優れた光学特性を有する。ＰＬＥＸＩＧＬＡＳ（登録商標）ＭＩ−７アクリル樹脂の厚さ３．２ｍｍ（０．１２５インチ）の試料は、例えばＡＳＴＭ  方法Ｄ６３８で測定して引張強さが最大で７，０００ｐｓｉであり、ＡＳＴＭ  方法Ｄ１００３で測定して視感透過率（ＬＴ）が約９１％であり、曇り価（ヘーズ）が２％未満である。ＰＬＥＸＩＧＬＡＳ（登録商標）つや消しアクリル樹脂は、透明ではなく半透明のブロックを作るのに使用することができるのだが、引張強さが最大で７，６００ｐｓｉであり、上記の方法で測定して視感透過率が約８４％であり、ヘーズが約９８％である。
【００１２】
赤外吸収化合物
建造ブロックの夫々の面は、ブロックを通過する赤外線、特に７００ｎｍ〜１３００ｎｍの範囲の赤外線の量を低減するが可視光線（「白色光」）の大部分を透過させる有効量の吸収剤を含有する。この吸収剤は構造式１によって表される赤外吸収フタロシアニン化合物を含む。
【化１】
2005194530.tif 000002
式中、Ｚ1〜Ｚ16は各々独立にＳＲ1、ＯＲ2、水素原子、ハロゲン原子、又はＮＨＹを表す。ここでＹは独立に、１〜４個の炭素原子をもつ１〜３個のアルキル基、１〜４個の炭素原子をもつ１〜２個のアルコキシ基、１〜８個の炭素原子をもつ１〜２個のアルコキシカルボニル基、及び１〜５個のハロゲン原子よりなる群から選択される１個又は複数個の置換基を有することができるフェニル基、或いは１〜８個の炭素原子をもつアルキル基を表す。Ｒ1及びＲ2は独立に１〜４個の炭素原子をもつ１〜３個のアルキル基、１〜４個の炭素原子をもつ１〜２個のアルコキシ基、１〜４個の炭素原子をもつ１〜２個のアルコキシカルボニル基、１〜８個の炭素原子をもつ１〜２個のアルコキシカルボニル基、及び１〜５個のハロゲン原子よりなる群から選択される１個又は複数個の置換基を有することができるフェニル基、或いは１〜２０個の炭素原子をもつアルキル基を表す。Ｍは金属、金属酸化物、金属ハライド又は二つの水素原子を表す。Ｚ1〜Ｚ16の少なくとも１個はＮＨＹであることを条件とする。
【００１３】
上記化合物はスペクトルの可視領域において高い透過率を有し、スペクトルの近赤外領域における放射を吸収する。上記化合物はカイエダ（Kaieda）の米国特許第５，７１２，３３２号、マスダ（Masuda）の米国特許第６，０６９，２４４号、及びマスダ（Masuda）の米国特許公開第２００３／０２３４９９５号に開示されている。これらの特許及び公開公報の開示内容を本明細書に援用する。
【００１４】
１〜８個の炭素原子をもつアルキル基には、例えば、メチル、エチル、ｎ−プロピル、ｉ−プロピル、ｎ−ブチル、ｉ−ブチル、ｔ−ブチル、及び直鎖状及び分枝鎖状のペンチル、ヘキシル、シクロヘキシル及びオクチル基が挙げられる。１〜２０個の炭素原子をもつアルキル基には更に、例えば、直鎖状及び分枝鎖状のデシル、ドデシル、ウンデシル、トリデシル、テトラデシル、ペンタデシル、ヘキサデシル、ヘプタデシル、オクタデシル、ノナデシル及びエイコシル基が挙げられる。ハロゲンには塩素、フッ素、臭素及び沃素が挙げられる。
【００１５】
置換フェニルには、例えば、１〜４個の炭素原子をもつ１〜３個のアルキル基で置換したフェニル、１〜４個の炭素原子をもつ１〜２個のアルコキシ基で置換したフェニル、１〜８個の炭素原子をもつ１又は２個のアルコキシカルボニル基をもつフェニル、及び１〜５個のハロゲン原子で置換したフェニル基が挙げられる。
【００１６】
Ｍは、例えば、銅、亜鉛、コバルト、ニッケル、鉄、バナジウム、チタン、インジウム、錫、パラジウム又はアルミニウムのような金属；バナジル（ＶＯ）、又はチタニル（ＴｉＯ）のような金属酸化物；塩化インジウム又は二塩化錫のような金属ハライド；或いは２個の水素原子である。好ましくは、Ｍは銅、亜鉛、コバルト、ニッケル、鉄、バナジル、チタニル、塩化インジウム又は二塩化錫であり、とりわけ好ましくは銅、亜鉛、コバルト、バナジル及び二塩化錫であり、これらは良好な耐光性を与える。バナジル化合物は高い熱吸収性能を有し、より好ましい。
【００１７】
ＮＨＹはフェニルアミノ基又はアルキルアミノ基であり、置換基を有してもよい。Ｚ1〜Ｚ16の少なくとも１個、好ましくは４個より多く、より好ましくは６個より多くはＮＨＹである。Ｚ1〜Ｚ16の残りの置換基は、ＳＲ1で表され、置換基を有することのできるフェニルチオ基及びアルキルチオ基；ＯＲ2で表され、置換基を有することのできるフェニルオキシ基及びアルキルオキシ基；水素；並びにハロゲンよりなる群から選択される。典型的な置換基は、例えば、メチル、メトキシ、エトキシ及びハロゲンである。
【００１８】
置換基ＮＨＹの数が増えると、赤外吸収フタロシアニン化合物の赤外吸収が増加する。従って、ＮＨＹ基の数はより大きいほうが好ましい。更に、耐光性及び耐熱性の双方が高いのでＮＨＹがアニリノ基である化合物は特に好ましい。更に好ましくはフタロシアニン化合物において、Ｚ1〜Ｚ16の少なくとも１個、好ましくは４個より多く、より好ましくは６個より多くはＮＨＹであり、置換基であるＮＨＹ、ＳＲ1、ＳＲ2及びハロゲン原子の全数は９個以上である。これらのフタロシアニン化合物は樹脂と高い融和性を有する。更により好ましくはフタロシアニン化合物において、Ｚ2、Ｚ3、Ｚ6、Ｚ7、Ｚ10、Ｚ11、Ｚ14及びＺ15の少なくとも４個、好ましくは６個より多くはＮＨＹである。これらのフタロシアニン化合物はより良好な耐光性を有する。
【００１９】
特に好ましいのは少なくとも４個の置換基がフッ素（−Ｆ）である赤外吸収フタロシアニン化合物である。これらの化合物は高い熱放射吸収性能、耐光性、耐熱性及びアクリル樹脂との融和性を有するとともに製造が容易である。
【００２０】
好ましい赤外吸収フタロシアニン化合物は日本国大阪に所在の株式会社日本触媒より市販されているＥＸＣＯＬＯＲ（登録商標）８０３Ｋ赤外吸収化合物（吸収極大が約８５０ｎｍのトルエン可溶フタロシアニン赤外吸収化合物）である。この化合物はマスダ（Masuda）の米国特許公開第２００３／０２３４９９５号の段落[０１１２]、及び日本国出願公開第２００２−８２２１９３号に記載されているフッ素含有赤外吸収フタロシアニン化合物であり、これらの開示内容を本明細書に援用する。ＥＸＣＯＬＯＲ（登録商標）８０３Ｋ（ＣＡＳ＃１８９３２６−１６−７）は構造式２（以下のＣｄｐ１）に示す構造を有すると考えられる。この構造中、ＭはＶＯであり、Ｚ1〜Ｚ16の４〜８個はＣ6Ｈ5ＮＨであり、Ｚ1〜Ｚ16の残りの８〜１２個はフッ素である。
【００２１】
【化２】
2005194530.tif 000003
【００２２】
上記の赤外吸収フタロシアニン化合物の１種又は複数種を溶融押出によりアクリル樹脂へ組み込むことができる。アクリル樹脂の溶融押出の装置及び条件は当業者に良く知られており、例えば、アトフィナ・ケミカルズ（Atofina Chemicals）社のウェブサイトで見つかる（atofinachemicals dot com）。例えば、典型的には約２３０℃〜約２６０℃（約４５０゜Ｆ〜５００゜Ｆ）の温度で、赤外吸収フタロシアニン化合物及びアクリル樹脂を混合し、押し出すことができる。有用なアクリル樹脂はＰＬＥＸＩＧＬＡＳ（登録商標）ＭＩ−７アクリル樹脂（米国ペンシルバニア州フィラデルフィアに所在のアトフィナ・ケミカルズ社）である。出来上がったアクリル樹脂は見かけ上の色の変化はなく、該アクリル樹脂中には目に見える赤外吸収フタロシアニン化合物の粒子はない。
【００２３】
赤外吸収剤は、高レベルの赤外吸収剤を含有する少量のアクリル樹脂であるマスターバッチを用いてこのアクリル樹脂に添加することができる。マスターバッチの測定量を大量のアクリル樹脂に添加する。この方法により所望の量の赤外吸収を大量のアクリル樹脂に正確に添加することが可能となる。
【００２４】
出来上がったアクリル樹脂は当業者によって良く知られた方法を使用してアクリル建造ブロックへと成形することができる。前述したように、典型的にはアクリル建造ブロックは有効量の赤外吸収剤を含むアクリル樹脂から中空体の両半分として、より典型的には中空体の相等しい両半分として成形し、これらは溶接されて永久的に一緒になり継ぎ目を形成する。
【００２５】
アクリル建造ブロックの夫々の面は有効量の赤外吸収剤を含む。この量は赤外線源から遠いブロックの側の領域が赤外線によって大きく加熱されないように建造ブロックを通過する赤外線の量を実質的に減少させるが、可視光線の大部分を透過させるのに有効な量である。当業者には周知であるが、特定の波長で特定の光学濃度を生じさせるのに必要とされる吸収剤の濃度は、ベールの法則を用いて吸収剤が存在する材料の厚さ及び所望の波長における吸収剤の吸光率により決定することができる。好ましくは、この量は単一の面（厚さ約０．１６５インチ（0.4191cm））に対して最小で０．４％の太陽熱利得係数を生じさせ、なお高いレベルの可視光透過を維持するのに有効な量である。
【００２６】
吸収剤は単一の赤外吸収フタロシアニン化合物とすることができ、又は２種若しくはそれより多くの種類の赤外吸収フタロシアニン化合物の混合物とすることができる。例えば、可視光線の吸収を増加させずに赤外線の吸収を高めるために、各々が異なる吸収極大をもつ２種又はそれより多くの種類の赤外吸収フタロシアニン化合物の混合物を使用することができる。更に、吸収剤は１種又は複数種の赤外吸収フタロシアニン化合物、及び１種又は複数種のフタロシアニン化合物ではない赤外吸収剤を含むことができる。例えば、吸収剤はＥＸＣＯＬＯＲ（登録商標）８０３Ｋのような赤外吸収フタロシアニン化合物とカーボンブラックの混合物とすることができる。この混合物は赤外線を吸収し、可視光線の高い透過率を維持し、そして費用を削減するために使用することができる。
【産業上の利用可能性】
【００２７】
本発明の赤外吸収建造ブロックは可視光線（「白色光」）を通過させるのが望ましいが赤外線及び赤外線の吸収により発生する熱を通過させるのが望ましくない、従って可視光線及び赤外線の供給源、典型的には太陽とは反対のブロックの側の空間が可視光線によって照らされるが赤外線によって熱せされないようにするための任意の用途に使用することができる。可視光線及び赤外線を含有する太陽光が本発明の赤外吸収建造ブロックに当たると、大部分の赤外線が太陽に面するブロックの面によって吸収される。この面は赤外線の吸収によって熱くなる。しかしながら、二面間の（典型的には空気で満たされた）中空チャンバーの断熱効果及び反対側のブロックの面の断熱効果のために、この熱はブロックの反対側の空間までは行かないだろう。アクリルポリマーは熱伝導率が低く、熱はブロックの内部から太陽から遠いブロックの側の空間へと容易には伝達しない。典型的な用途には、例えば、住宅及びオフィスビルの窓、パティオドアーのような外部ドア、天窓、及び天井が挙げられる。
【実施例】
【００２８】
実施例１〜７
試料は添加剤混合物をアクリル樹脂へ混合することにより試料を作製した。
プレキシグラス（Plexiglas）Ｖ８２６ＮＡ（登録商標）（添加剤なし）とステアリルアルコール、チヌビン（Tinuvin）Ｐ、及び０〜１００ｐｐｍの近赤外（ＮＩＲ）吸収剤−ＥＸＣＯＬＯＲ  ８０３Ｋを実施例１〜３で使用した。プレキシグラス（Plexiglas）（登録商標）ＶＭＨＦ（ＮＡ）（添加剤なし）とステアリン酸、チヌビン（Tinuvin）Ｐ、及び０〜１００ｐｐｍのＮＩＲ吸収剤−ＥＸＣＯＬＯＲ  ８０３Ｋを実施例４〜７で使用した。次に試料をアメリカン・レイストリッツ（American Leistritz）社の二軸押出機で２２０℃で押し出した。次いでこのペレット試料をアーブルグ（Arburg）社の射出成形機で背圧を３００ｐｓｉ、金型温度を１４０゜Ｆ（６０℃）として２３０℃、５００ｐｓｉで射出成形し、１／８インチ（０．３１７５ｃｍ）×２．５インチ（６．３５ｃｍ）×３．０インチ（７．６２ｃｍ）のプラックを得た。測定はすべて射出成形したプラックに対して行った。
表１に処方を、表２に測定した特性を示す。
【００２９】
【表１】
2005194530.tif 000004
【００３０】
【表２】
2005194530.tif 000005
・太陽エネルギー透過率等間隔計算（Solar Energy Transmittance weighted ordinate calculation）
付録：１９６７  ハンドブックオブファンダメンタルズ(Handbook of fundamentals)
・遮蔽係数はバーチカルガラス用のアメリカ暖房・冷凍・空調技術協会（ＡＳＨＲＡＥ）規格単純夏条件で計算した。
・ＴＷＬＴ（全白色光透過率：Total White Light Transmission）はＡＳＴＭ：Ｅ１３３１及びＥ１１６４を用いて、ハンターラブ（Hunterlab）社の測色計−型式Ｄ２５で射出成形したプラックに対して測定した。
・曇り価（ヘーズ）はＡＳＴＭ  Ｄ１００３又はＡＳＴＭ  Ｄ２８０５−８０を用いて、ビックガードナー（BYK Gardner）社の分光光度計で射出成形したプラックに対して測定した。
【００３１】
実施例８〜１１
・ＥＸＣＯＬＯＲ  ８０３Ｋ及びカーボンブラック添加剤を予備混合し、次いで実施例１〜７のように、ＰＬＥＸＩＧＬＡＳ  ＭＩ−７耐衝撃性樹脂と物理的に混合した。この予備混合したポリマー／添加剤混合物をキリオン（Killion）社の押出機のフィーダーへ供給した。
・ポリマーペレットを試験用にプラックとして射出成形した。
処方及び試験結果を表３に示す。
【００３２】
【表３】
2005194530.tif 000006
・太陽エネルギー透過率等間隔計算
付録：１９６７  ハンドブックオブファンダメンタルズ
・遮蔽係数をバーチカルガラス用のアメリカ暖房・冷凍・空調技術協会（ＡＳＨＲＡＥ）規格単純夏条件で計算した。Ｗｉｎｄｏｗ５及びパーキン・エルマー・ラムダ９（Perkin-Elmer Lambda 9）分光光度計の測定結果を用いて吸収したエネルギー分を太陽熱利得係数へ変換した。